(57)【要約】容器が親水性および親油性物質の透明分散体と接触される容器輸送操作中に、清澄で安定なミクロエマルションが用いられ得る、ということを我々は見出した。飲料容器のような容器または容器用コンベヤーを潤滑する方法であって、透明な分散された液状滑剤の薄い連続した実質的に非したたり性の層を容器またはコンベヤーに施用することによる方法。該方法は、水で希釈された従来の滑剤の使用と比較して多くの利点を与える。【特許請求の範囲】
【請求項１】
移動コンベヤーまたは容器用の滑剤組成物であって、連続第２液相中の液滴としての第１液相の分散体を生じる第１液相および第２液相の安定な分散体を含み、且つ生じる分散体が透明である滑剤組成物。
【請求項２】
分散体中の分散粒子の粒子サイズが３００ｎｍ未満である、請求項１に記載の滑剤。
【請求項３】
第１液相が親油性液体を含み、そして第２液相が水性媒質を含む、請求項１に記載の滑剤。
【請求項４】
第２液相が水性可溶性物質または水溶液を含み、そして第１液相が親油性液体を含む、請求項１に記載の滑剤。
【請求項５】
親油性液体が、水性相中の該親油性液体の分散体を含む、請求項４に記載の滑剤。
【請求項６】
親油性液体が、石油系油または天然油を含む、請求項５に記載の滑剤。
【請求項７】
親油性物質が、水性媒質中のシリコーン組成物の分散体を含む、請求項５に記載の滑剤。
【請求項８】
水性媒質中のシリコーン組成物の分散体が、シリコーンエマルションを含む、請求項７に記載の滑剤。
【請求項９】
混合物が、約０．０５ないし約２０ｗｔ％のシリコーン物質を含む、請求項７に記載の滑剤。
【請求項１０】
シリコーン組成物が、微細シリコーン粉末、シリコーン流体、シリコーン界面活性剤、シリコーン油またはそれらの混合物を含む、請求項９に記載の滑剤。
【請求項１１】
水性可溶性物質または水溶液が、アルカンジオールおよびアルカントリオール、それらのエステルおよびエーテル誘導体、ポリアルキレングリコール、エチレンおよびプロピレンオキシドのコポリマー、ソルビタンエステル、またはそれらの混合物のようなポリアルコールから成る群から選択されたヒドロキシ含有化合物を含む水溶性滑剤を含む、請求項７に記載の滑剤。
【請求項１２】
ポリアルコールが、グリセロール、グリセリンまたはそれらの混合物を含む、請求項１１に記載の滑剤。
【請求項１３】
ポリアルコールが、プロピレングリコール、ブチレングリコールまたはそれらの混合物を含む、請求項１１に記載の滑剤。
【請求項１４】
滑剤が、共界面活性剤を追加的に含む、請求項４に記載の滑剤。
【請求項１５】
滑剤が、溶媒を追加的に含む、請求項１４に記載の滑剤。
【請求項１６】
溶媒が、Ｃ１〜Ｃ６低級アルコールを含む、請求項１５に記載の滑剤。
【請求項１７】
シリコーンが、ポリジメチルシロキサン、ポリアルキルシロキサン、ポリフェニルシロキサン、それらの誘導体、またはそれらの混合物を含む、請求項７に記載の滑剤。
【請求項１８】
分散粒子の粒子サイズが、約８０ｎｍ未満である、請求項１に記載の滑剤。
【請求項１９】
滑剤の吸光度が、分析用分光光度計を用いて４００ｎｍの波長において約０．１未満である、請求項１に記載の滑剤。
【請求項２０】
分散粒子の粒子サイズが、約１０ｎｍ未満である、請求項１に記載の滑剤。
【請求項２１】
移動コンベヤーまたは容器用の滑剤組成物であって、連続第２液相中の液滴としての第１相の分散体を生じるところの親水性液相中の親油性液相の安定な分散体を含み、且つ生じる分散体が透明である滑剤組成物。
【請求項２２】
分散粒子の粒子サイズが、３００ｎｍ未満である、請求項２１に記載の滑剤。
【請求項２３】
親水性相が、水性相を含む、請求項２１に記載の滑剤。
【請求項２４】
水性相が、グリセリンと水とを含む溶液を含む、請求項２３に記載の滑剤。
【請求項２５】
水各１部について約１ないし２部のグリセリンがある、請求項２４に記載の滑剤。
【請求項２６】
親油性相が、石油系油、天然脂肪油、シリコーン油またはそれらの混合物から成る群から選択された油を含む、請求項２４に記載の滑剤。
【請求項２７】
滑剤組成物が、約０．０５ないし５ｗｔ％の親油性液相を含む、請求項２６に記載の滑剤。
【請求項２８】
移動コンベヤーまたは容器用の滑剤組成物であって、主割合のグリセリンと約２５ないし約４９ｗｔ％の水とを含む親水性相と、グリセリンおよび水の該相中に分散されたところの約０．０５ないし２０ｗｔ％のシリコーン油を含む親油性相とを含む安定な分散体を含み、且つグリセリンと水の間の重量比が水各１部当たり約１ないし約２部のグリセリンを含み、生じる分散体が実質的に透明である、滑剤組成物。
【請求項２９】
分散相の粒子サイズが、３００ｎｍ未満である、請求項２８に記載の滑剤。
【請求項３０】
滑剤の吸光度が、分析用分光光度計を用いて４００ｎｍの波長において約０．１未満である、請求項２８に記載の滑剤。
【請求項３１】
測定された吸光度が、分散体の粒子により散乱された光に起因する、請求項２９に記載の滑剤。
【請求項３２】
容器と移動コンベヤー表面の間の界面を潤滑する方法であって、
（ａ）移動コンベヤーの容器接触表面上に液状滑剤組成物の被膜を形成させ、且つ該滑剤組成物は、連続第２液相中の液滴としての第１液相の分散体を生じる第１液相および第２液相の安定な分散体を含み、且つ生じる分散体が透明であり、そして
（ｂ）該容器を第１の場所から第２の場所に輸送するために、該コンベヤー表面上の該容器を移動させる
ことを含む方法。
【請求項３３】
被膜が、不連続な潤滑性被膜である、請求項１に記載の方法。
【請求項３４】
分散粒子の粒子サイズが、３００ｎｍ未満である、請求項１に記載の方法。
【請求項３５】
容器が、アルミニウム容器を含む、請求項３２に記載の方法。
【請求項３６】
容器が、熱可塑性プラスチックボトルを含む、請求項３２に記載の方法。
【請求項３７】
液状滑剤を、表面１平方インチ当たり約２×１０−４ないし０．０５グラムの滑剤の量にてコンベヤーの表面に施用する、請求項３２に記載の方法。
【請求項３８】
滑剤の被膜の厚さが、約５ミリメートルまでの、最小潤滑性を与えるのに十分な量の最小厚さを含む、請求項３２に記載の方法。
【請求項３９】
滑剤の被膜の厚さが、少なくとも０．０１ミリメートルを含む、請求項３２に記載の方法。
【請求項４０】
滑剤の連続した薄い膜の厚さが、少なくとも０．１ミリメートルを含む、請求項３２に記載の方法。
【請求項４１】
熱可塑性プラスチックボトルが、ポリエチレンテレフタレートボトルまたはポリブチレンテレフタレートボトルを含む、請求項３６に記載の方法。
【請求項４２】
熱可塑性プラスチックボトルが複雑な曲線基部を有し、そしてボトルと滑剤の間の接触域が花弁状構造の先端に限定される、請求項４１に記載の方法。
【請求項４３】
容器とコンベヤー表面の間の摩擦係数が、約０．００５ないし０．１４である、請求項３２に記載の方法。
【請求項４４】
熱可塑性プラスチック容器と滑剤の間の接触が、コンベヤー表面から２ミリメートルより多くない高さに制限される、請求項３２に記載の方法。
【請求項４５】
滑剤と接触しているボトルの面積が、約１ないし２，０００ｍｍ２を含む、請求項３２に記載の方法。
【請求項４６】
滑剤の被膜の厚さが、約０．０００１ないし２ミリメートルを含む、請求項３２に記載の方法。
【請求項４７】
第１液相が親油性液体を含み、そして第２液相が水を含む、請求項３２に記載の方法。
【請求項４８】
第１液相が水性可溶性物質または水溶液を含み、そして第２液相が親油性液体を含む、請求項３２に記載の方法。
【請求項４９】
親油性液体が、水性相中の該親油性液体の分散体を含む、請求項４８に記載の方法。
【請求項５０】
親油性液体が、石油系油または天然油を含む、請求項４９に記載の方法。
【請求項５１】
親油性物質が、水性媒質中のシリコーン組成物の分散体を含む、請求項４９に記載の方法。
【請求項５２】
混合物が、約０．０５ないし約２０ｗｔ％のシリコーン物質を含む、請求項５１に記載の方法。
【請求項５３】
シリコーン組成物が、微細シリコーン粉末、シリコーン流体、シリコーン界面活性剤またはそれらの混合物を含む、請求項５２に記載の方法。
【請求項５４】
滑剤が、ポリアルキレングリコール、エチレンおよびプロピレンオキシドのコポリマー、ソルビタンエステル、またはそれらの混合物から成る群から選択されたポリアルコールヒドロキシ含有化合物を含む水溶性滑剤を追加的に含む、請求項３２に記載の方法。
【請求項５５】
ポリアルコールが、グリセロール、グリセリンまたはそれらの混合物を含む、請求項５４に記載の滑剤。
【請求項５６】
ポリアルコールが、プロピレングリコール、ブチレングリコールまたはそれらの混合物を含む、請求項５４に記載の滑剤。
【請求項５７】
滑剤が、共界面活性剤を追加的に含む、請求項３２に記載の滑剤。
【請求項５８】
滑剤が、溶媒を追加的に含む、請求項３２に記載の滑剤。
【請求項５９】
シリコーンが、ポリジメチルシロキサン、ポリアルキルシロキサン、ポリフェニルシロキサンまたはそれらの混合物を含む、請求項５１に記載の方法。
【請求項６０】
ミクロエマルション分散粒子の粒子サイズが、約８０ｎｍ未満である、請求項３２に記載の方法。
【請求項６１】
ミクロエマルション分散相の粒子サイズが、約１ないし７５ｎｍである、請求項３２に記載の方法。
【請求項６２】
滑剤を、滑剤各１部当たり約１ないし１，０００部の希釈剤で希釈する、請求項３２に記載の方法。
【請求項６３】
滑剤を、滑剤各１部当たり約１ないし５００部の希釈剤で希釈する、請求項３２に記載の方法。
【請求項６４】
滑剤を、滑剤各１部当たり約１ないし２０部の希釈剤で希釈する、請求項３２に記載の方法。
【請求項６５】
滑剤を、滑剤各１部当たり約１ないし５部の希釈剤で希釈する、請求項３２に記載の方法。
【請求項６６】
希釈剤が、脱イオン水である、請求項６２に記載の方法。
【請求項６７】
滑剤を、滑剤各１部当たり約１ないし１００部の希釈剤で希釈する、請求項６２に記載の方法。
【請求項６８】
熱可塑性プラスチックボトルが、シャンパン基部を有する、請求項４１に記載の方法。
【請求項６９】
熱可塑性プラスチックボトルが、花弁状基部を有する、請求項４１に記載の方法。
【発明の詳細な説明】
【０００１】
発明の分野
本発明は、コンベヤー用滑剤組成物、使用方法、たとえば容器、容器用のコンベヤー表面または輸送システムを処理または潤滑する方法に関する。容器は、食料または飲料容器であり得る。
【０００２】
発明の背景
商業的容器充填または包装操作において、容器は、コンベヤーまたは搬送システムにより、１分当たり１，０００個までの容器またはそれ以上の高率の速度にて移動される。現在のボトル詰め操作において、おびただしい量の希薄水性形態の滑剤溶液（通常、エトキシル化アミンまたは脂肪酸アミンを基剤とした）が、典型的には、コンベヤーまたは容器に、噴霧、噴流または他のポンプ供給装置を用いて施用される。いくつかの水性コンベヤー用滑剤は、ポリエチレンテレフタレート（ＰＥＴ）および他のプラスチックで作られた熱可塑性プラスチック飲料容器に対して適合性でない。慣用滑剤は、典型的には、搬送ラインにおいて多量の希釈水の使用を必要とし（次いで、廃棄または再循環されねばならない）、湿潤環境を引き起こす。
【０００３】
容器は、充填中容器を輸送する移動コンベヤー表面を含む充填装置において、食料、水、炭酸または無炭酸飲料で充填される。コンベヤー構造は、充填または詰込みステーション、蓋締めステーションを含み、そしてしばしばラベル貼りまたは最終保管のためのステーションで終端する。最初、かかるコンベヤーシステムは、多量の水で希釈された多量の滑剤を用いて潤滑された。コンベヤーに施用されるかかる水性コンベヤー用滑剤組成物の代表例は、Ｓｔａｎｔｏｎ等の米国特許第４，２７４，９７３号およびＳｔａｎｔｏｎの米国特許第４，６０４，２２０号に見られる。応力亀裂抑制性であると主張されている一連の実質的に可溶性の水性滑剤が、Ｒｏｓｓｉｏ等の米国特許第４，９２９，３７５号および第５，０７３，２８０号並びにＷｉｅｄｅｒ等の米国特許第５，００９，８０１号を含めて、紹介された。これらの特許は、或る置換芳香族化合物、或るカップラーおよびケン化剤並びに或るアミン化合物が適切に処方された物質にて応力亀裂を抑制し得ることを主張する。
【０００４】
これらの慣用系において用いられる組成物は、大部分、水中におけるわずかに可溶性の物質の清澄な溶液または懸濁液（マクロエマルション）のどちらかである。多くの慣用系は、水性塩基中の中和脂肪酸の清澄溶液または水性媒質中の可溶性エトキシル化アミンの溶液である。しかしながら、慣用のシリコーンエマルションは、濃度に依存して不透明または半透明のどちらかである。慣用のシリコーンエマルションは、水性媒質中に分散されたわずかに可溶性のまたは不溶性の物質のマクロエマルションである。
【０００５】
普通の容器材料をいかなる環境においても潤滑する改良方法に対する実質的ニーズが存在する。滑剤組成物は、受け入れられ得るレベルの潤滑性をシステムに与えるべきである。滑剤は、好ましくは、業界において普通に用いられるたとえば吹付け、ロール塗布、湿床塗布、等により、慣用のポンプ供給および／または施用装置によって施用されるのを可能にする粘度を有する。
【０００６】
かかる容器を潤滑する現在の方法は滑剤物質を浪費し、何故なら該物質が容器表面を離れる時該物質の実質割合が失われるからである、ということを我々は見出した。更に、滑剤の実質割合が容器上に泡として残存し、そして食料包装または飲料ボトル詰め操作が続行される時コンベヤーから運ばれる。わずかに可溶性のまたは不溶性の滑剤物質が水性媒質中にある多くの利用可能な滑剤物質は分離して分離相を形成し得、しかして分離相は或る状況下で操作システムに対して不適合であり得る。かかる物質は、管路、ポンプおよびノズルを詰まらせ得る。更に、かかる滑剤物質は、しばしば、それらの曇った半透明の外観または清澄性の欠如の故に、潤滑ラインにおける使用について操作員に好まれない。
【０００７】
発明の概要
一方の相が他方の相中に分散されるような処方にて２つの分離した相互に不溶性の親水性および親油性相が用いられるように、実質的に清澄または透明な滑剤が処方されるならば、滑剤の性質が実質的に改善され得る、ということを我々は見出した。この分散体形態は、熱力学的に安定な組成物である。好ましい組成物は、ミクロエマルションの形態にあると考えられる。組成物は、親水性相中に分散された親油性相または親油性相中に分散された親水性相であり得る。好ましい生成物形態は、親油性物質を親水性相中に分散することを伴う。親油性物質は、天然油、石油誘導油、シリコーン油を含めて普通の油、または水性相中に分散され得る他の油状もしくは親油性物質であり得る。親水性相は、水、水溶液、または水溶性の、水混和性のもしくは水性で適合性の組成物を含み得る。
【０００８】
ミクロエマルションは、一つの液相の、別の相中における熱力学的に安定な分散体であって、しかして各相は他方の相に実質的に不溶性である。界面活性剤の界面膜は、典型的には、ミクロエマルションを安定化する。ミクロエマルションは、水中油型または油中水型のどちらかの組成物の形態にあり得る。水中油型形態においては、油が、水のまたは水性の連続相中に非常に小さい液滴として分散される。油中水型ミクロエマルションにおいては、水の液滴が、油の連続相中に分散される。ミクロエマルションは、典型的な不透明または半透明な懸濁液、エマルションまたはマクロエマルションとは異なり、典型的には清澄な組成物である。この溶液の清澄性は、可視光線の最小波長（約３５０ｎｍ）より典型的には小さい液滴サイズに起因する。粒子サイズが光の波長より小さいので、光は該小さい液滴により散乱されず、透明な溶液をもたらすことになる、ということが信じられる。二相間の界面張力は比較的低く、連続相中のミクロエマルション粒子の熱力学的安定性を増加する。ミクロエマルションとは実質的に対照的に、エマルション（またはマクロエマルション）である分散体は、連続相中の液滴の不安定な懸濁液である。かかる液滴は、典型的には、凝集し、合体し、そしてある点で連続相から分離し得る。マクロエマルションにおいては、液滴サイズははるかに大きく（典型的には、１ミクロンまたはそれ以上）、曇ったまたは乳濁した分散体をもたらすことになる。本発明の清澄滑剤（我々はミクロエマルションであると信じる）は、希釈なしに、または比較的穏当な希釈度でもって、たとえば比較的少量の滑剤をコンベヤーの移動容器支持表面上に施用することにより形成される滑剤の薄い被膜において１０：１より小さい水：滑剤の比率にて、コンベヤーに施用され得る。その代わりに、本発明のミクロエマルション組成物は、水性希釈剤の部数に対して滑剤の部数約１：１００ないし約１：５００の比率にて水中における滑剤の希釈度を成すように水で希釈されそしてコンベヤー表面に施用され得る。連続相媒質は、水性で親水性のもしくは水性の溶液もしくは組成物すなわち水性媒質、または親油性で非水性の組成物すなわち親油性媒質のどちらかを含み得る。かかる物質は、制限量にてコンベヤー表面上に直接的に施用され得、そして容器・コンベヤー界面に十分な潤滑性を与え得る。本発明の滑剤は、親水性相中の親油性物質典型的にはシリコーン流体、天然油、石油系油または他の親油性物質の透明分散体であって、かかる油または親油性物質が連続親水性相中において３００ｎｍ未満好ましくは１００ｎｍ未満の低減粒子サイズを有するような透明分散体を含み得る。その代わりに、分散体は、油相中に分散された親水性物質の小さい粒子を含み得る。かかる具体的態様においては、親水性相は、上記に記載されたような３００ｎｍ未満好ましくは１００ｎｍ未満、最も好ましくは約１ないし８０ｎｍの粒子サイズを有し得る。滑剤組成物の清澄度または曇り度（濁り度）は、約４００ｎｍの波長においてＳｐｅｃｔｒｏｎｉｃ Ｇｅｎｅｓｙｓ ５分光光度計のような普通の分光光度計により測定され得る。他の波長は、それらの選択波長が清澄溶液の典型的な光の散乱を測定し得るならば用い���れ得る。他の慣用の粒子サイズ測定方法もまた用いられ得る。混合物は、光学的に清澄な吸光度について、４００ｎｍにおいて測定して一般に０．１未満好ましくは０．０５未満の吸光度であれば、実質的に清澄である。ここで吸光度は、散乱に因る入射光損失の率と定義される。他の因子が、滑剤において測定される吸光度に影響を及ぼし得る。光の波長、媒質と散乱性の微粒子、液滴または単位体の間の屈折率の差、単位容量当たりの液滴の数および散乱性の単位体または液滴の容積のような因子。
【０００９】
本発明は、多数の観点を有し得る。本発明の一つの観点は、親油性液体のミクロエマルション滑剤の使用方法を伴う。滑剤は、液状水性媒質中の親油性油組成物および随意に滑剤用添加剤組成物の分散体を含む。本発明の更なる観点は、コンベヤーおよび／または容器を液状炭化水素油中の親水性滑剤の液状分散体と接触させることを伴う。第３観点において、上記に詳述された滑剤は、第２滑剤組成物と共に同時に用いられ得る。
【００１０】
水中油型エマルション中の分散液滴ようなまたは連続油相のような環境において用いられ得る好ましい親油性物質は、様々な源からの、炭化水素油、脂肪油、シリコーン油を含めて油、並びに他の親油性の油状または炭化水素滑剤を包含する。滑剤の一つの特に有用な形態は、普通の滑剤組成物において用いられ得るシリコーン物質の形態である。更に、かかる滑剤の一つの特に有利な形態は、シリコーン分散体の水性分散体の形態にあり、すなわち滑剤処方物にある。
【００１１】
本発明の一つの好ましい滑剤物質において、液状のジオール、トリオールまたはポリオール（液状物質または水性希釈剤中のかかる物質の溶液のどちらか）を、水性媒質（様々な追加的添加剤物質を含有し得る）中に溶解または分散された油、シリコーン油、石油系油、天然油のような親油性物質と一緒にすることにより、効果的滑剤が作られ得る、ということを我々は見出した。ジオール、トリオールまたはポリオール対水の重量比の厳密な制御が、清澄性を制御することができることおよび通常不透明または半透明であるシリコーン物質を用いて透明な滑剤を得ることができることをもたらす、ということを我々は見出した。本特許出願の目的のために、用語「不透明」は、実質的にすべての光が液体団により反射または散乱されることを意味する。用語「半透明」は、いくらかの光が液体団を通過し得そして実質的割合の光が反射または散乱されることを意味する。最後に、用語「透明」は、実質的にすべての光が液体団を反射または散乱なしに通過しそして観察者は制御条件下でかかる液体団を通して見ることができることを指摘する。液体は或る波長においてある吸光度を有し得るが、しかし依然視覚上清澄である形態にあり得る。かかる清澄溶液において、いずれの吸光度も分子吸光度である。本発明の方法において測定される吸光度は、可視波長を効率的に散乱するサイズのエマルション液滴により散乱される光に関する。我々は分光光度技法を用いて液状物質の光学的清澄度を測定する手段を与えて、本用途における他の所の清澄度または光学的清澄度を表示する吸光度（散乱に因る入射光損失の率）を確立した。
【００１２】
本明細書および請求の範囲の目的のために、用語「被膜」は、移動コンベヤー表面上の本発明の滑剤分散体の連続したまたは不連続な薄い液体層を意味するよう意図されている。かかる被膜は、コンベヤーの表面が滑剤で実質的に完全に覆われるように該液体を該表面に施用することにより形成され得る。その代わりに、用語「被膜」はまた、滑剤が移動コンベヤーの表面に間欠的に施用され得るような、滑剤の定期的施用を言外に含み得る。滑剤の間欠的施用は、表面上に十分な潤滑性層を依然与え得る。滑剤が成功的に働くために、低減摩擦係数を得るべき量の滑剤が容器・コンベヤー界面に存在しなければならない。換言すれば、コンベヤーにて容器を場所から場所へと搬送する間成功的に摩擦を低減するよう滑剤が界面に存在する場合、成功的滑剤被膜が存在する。
【００１３】
本発明の更に一層好ましい滑剤系は、実質割合のグリセリンすなわちグリセロールと、水性相中に分散された小割合のシリコーン油とを含む滑剤を含み、しかして該水性相は、該シリコーン物質由来のまたは該滑剤物質の調製の際に別個に添加されたエマルション安定化性物質を含有し得る。ミクロエマルション滑剤は、約０．３から約２ミクロンの範囲にあり得る初期粒子サイズを有する分散体から作られ得る分散相を有し得る。驚くべきことに、本発明の滑剤において約０．３ないし２ミクロンの初期粒子サイズを有する不透明シリコーン分散体を一緒にすることにより、３００ｎｍ未満の粒子サイズを有しそしてかくして清澄性が得られかつ維持される清澄組成物が生成され得る。清澄な滑剤組成物またはミクロエマルションの安定性および清澄性におけるシリコーンエマルション成分の主要な影響要因は、シリコーン油の構造、シリコーンの分子量、乳化剤のタイプ、エマルション濃度および粒子サイズを包含する。
【００１４】
安定な清澄ミクロエマルションを維持するための一つの重要な特徴はグリセリン対水の比率に関する、ということを我々は見出した。グリセリン／水／シリコーンのミクロエマルション系について、清澄で透明な滑剤を生成および維持するグリセリンおよび水の比率が、総エマルション組成物において水各１重量部当たり約２重量部のグリセリンないし水各１部当たり１部くらいの少量のグリセリンを含む、ということを我々は見出した。
【００１５】
グリセリン対水の或る比率において、我々は、シリコーンエマルションの成分を有する透明な飲料用滑剤を得ることができる。たとえば、
ＬａｍｂｅｒｔシリコーンエマルションＥ２１７５（６０％ジメチルシロキサン）についてグリセリン：水（ｗｔ：ｗｔ比）＝１．２ないし１．６
ＬａｍｂｅｒｔシリコーンエマルションＥ２１４０ＦＧ（３５％ジメチルシロキサン）についてグリセリン／水（ｗｔ：ｗｔ比）＝１．２ないし１．６
ミクロエマルション物質を形成させることにより、多くのエマルションまたはマクロエマルション組成物の望ましくないクリーミングまたは相分離が避けられまたは有意に低減され得る、ということを我々は見出した。相分離は製品の外観上望ましくなく、また処方に依存して、滑剤を製造および希釈するために並びに滑剤をコンベヤーに施用するために用いられる装置においてノズルの詰まりを引き起こし得る。滑剤はいくつかのマクロエマルションと比較して低減粘度を有し、しかしてこのことは、かかる物質が管路を通じて小さいオリフィスにポンプ供給される必要がある或る適用において有益である。更に、ミクロエマルションは洗浄するのがより容易であり、そして水でのすすぎまたは簡単な界面活性剤洗浄の実行でもって除去され得る。
【００１６】
本発明の組成物は、多くのコンベヤー表面上の食料および飲料容器を潤滑するために用いられ得る。コンベヤー表面は、熱可塑性または熱硬化ポリマー材料、複合材料、金属または多成分の表面を包含し得る。容器は、被覆セルロース製カートン、紙製カートン、プラスチック、金属およびガラス容器を包含する。本発明の一つの観点は、食料包装および飲料ボトル詰めにおいて用いられるコンベヤーシステムの薄い被膜潤滑を伴い、そしてコンベヤー表面上に形成された安定な分散体またはミクロエマルション滑剤層の連続したまたは不連続の薄い被膜を用いて達成され得る。滑剤層は、約０．０５ｇ・ｉｎ−２未満好ましくは約５×１０−４ないし０．０３５ｇ・ｉｎ−２最も好ましくは約２×１０−４ないし０．０２５ｇ・ｉｎ−２の、表面上の滑剤の追加量でもって、約３ミリメートル未満好ましくは約０．０００１ないし２ｍｍの厚さに維持される。コンベヤー上の分散されたまたはミクロエマルションの滑剤のかかる薄い潤滑性被膜は、十分な潤滑をコンベヤーシステムに与えるが、しかし該滑剤は高い泡を発生し得ず、コンベヤー表面から流出せずかつ飲料ボトルのような飲食物容器のできる限り絶対最小の表面積と接触することを保証する。ミクロエマルションの形態は油中水型または水中油型のどちらかであり得、本発明の方法はコンベヤーラインにて実質的にいかなる飲食物容器をも搬送するために用いられ得るが、しかしカートン容器、ガラスボトル、スチールおよびアルミニウム缶並びに熱可塑性プラスチック飲料容器（ポリカーボネート、高密度および低密度ポリエチレン、ポリエチレンテレフタレート（ＰＥＴ）の飲料容器のような）を輸送するために特に適合する。普通のＰＥＴ飲料容器は、基部カップを有するように、あるいは「シャンパン」基部、基部に五葉構造を有する花弁状基部または表面上に置かれるとき安定性をボトルに与える他の形状を含めて、基部における複雑な曲率を有するように形成される。花弁状基部における滑剤との接触は、最小にされるはずである。
【００１７】
分散されたまたはミクロエマルションの滑剤の薄い被膜を用いて、ボトルの表面の約１００未満ないし３，０００ｍｍ２好ましくは１００ないし２，０００ｍｍ２が滑剤と接触される、ということを我々は見出した。確かに、ボトルと接触している滑剤の高さは、３ミリメートル未満である。コンベヤーの運動、搬送されている間のボトルの揺れるまたは動く傾向、およびボトル・コンベヤー界面における相対的移動という他の観点が、ボトル上の滑剤の高さに影響を及ぼす。本発明の方法は、主としてコンベヤー操作に向けられ、そして成形操作から生じる容器の形状のいかなる変化も伴わない。コンベヤー用滑剤の望ましい摩擦係数は、約０．１４未満好ましくは約０．１未満である。
【００１８】
本発明の別の観点は、コンベヤーに沿って容器の通過を潤滑する方法であって、分散または乳化されたシリコーン物質と水混和性滑剤の混合物を、コンベヤーの容器接触表面の少なくとも一部にまたは容器のコンベヤー接触表面の少なくとも一部に施用することを含む方法を提供する。本発明は、別の観点において、コンベヤーの容器接触表面上にまたは容器のコンベヤー接触表面上に滑剤被膜を有する潤滑されたコンベヤーまたは容器であって、該被膜が水混和性シリコーン物質と水混和性滑剤の混合物を含む潤滑されたコンベヤーまたは容器を提供する。本発明はまた、コンベヤー用滑剤組成物であって、水混和性シリコーン物質と水混和性滑剤の混合物を含むコンベヤー用滑剤組成物を提供する。飲料容器の充填のようないくつかの包装操作中、充填容器を温めて充填ステーションの下流にて容器上における結露を阻むために、容器は温水が吹き付けられる。この温水吹付けは、コンベヤー用滑剤を希釈しそしてその潤滑性を低減し得る。
【００１９】
本発明において用いられる組成物は比較的低量にて施用され得、また滑剤が有意量の水とのインライン希釈を必要としないように処方され得る。本発明の組成物は、薄い実質的に非したたり性の潤滑性被膜を与える。多量の水で希釈される滑剤とは対照的に、本発明の滑剤は、コンベヤーおよび容器のより乾いた潤滑、より乾いたコンベヤーラインおよび作業域、並びに低減された滑剤使用量を与え、それにより浪費、清掃および廃棄問題を減じる。
【００２０】
本発明の別の観点において、本発明の滑剤はまた、慣用の希薄系において用いられ得る。滑剤ミクロエマルションは、容量により希釈剤各１００ないし５００部当たり約１部の滑剤の比率にて、水性希釈剤と接触される。生じた水性滑剤はコンベヤー・容器界面に注意深く施用されて、充填操作を潤滑する。
【００２１】
好ましい具体的態様の詳細な記載
本発明は、容器およびコンベヤーシステムを潤滑しそしてその結果容器が薄い被膜または慣用の希薄水性形態を走行するようにするために、安定な分散されたまたはミクロエマルションの滑剤の薄い実質的に非したたり性の層を用いる。「実質的に非したたり性」により、滑剤が意図的に除去されてもよいような時点まで、滑剤の大部分が施用後に容器またはコンベヤー上にとどまる、ということを我々は意味する。「薄い被膜」の施用は、少量の滑剤を希釈なしに薄い層にて用いるのに対して、「慣用の希薄水性物質」は、希釈されそして薄い被膜の施用においてよりも比較的多い量にてコンベヤー・容器界面に施用される。本発明は、被覆コンベヤーパーツと容器の摩擦係数を低減しそしてそれによりコンベヤーラインに沿って容器の移動を容易にする滑剤被膜を与える。本発明において用いられる滑剤組成物は、随意に、滑剤組成物中の成分として水または適当な希釈剤を、販売される時または使用直前添加された時含有し得る。薄い被膜用の滑剤組成物は有意量の水でのインライン希釈を必要とせず、すなわちそれは未希釈でまたは比較的穏当な希釈度でもって、たとえば滑剤各１部当たり約１０部未満ないし１０部の希釈剤の水：滑剤の重量比にて施用され得る。対照的に、水で希釈された慣用滑剤は、約１００：１ないし５００：１の希釈剤対滑剤比の希釈比率を用いて施用される。滑剤組成物は、好ましくは、所望される場合被膜摩耗の効果を相殺するために再施用され得る更新可能な被膜を与える。それらは、好ましくは、コンベヤーが静止している間にまたはコンベヤーが移動している（たとえば、コンベヤーの正常な動作速度にて）間に施用され得る。滑剤被膜は好ましくは実質的に非したたり性であり、すなわち、好ましくは、滑剤が意図的に除去されてもよいような時点まで、滑剤の大部分が施用後に容器またはコンベヤー上にとどまる。
【００２２】
滑剤組成物は水または親水性流体の存在下で潤滑性の損失に抵抗するが、しかし高圧、機械的研磨または侵食性洗浄化学薬品の使用を必要とすることなく、慣用の水性洗浄剤を用いて容器またはコンベヤーから容易に除去され得る。滑剤組成物は、プラスチックコンベヤーパーツおよびプラスチックボトルに対する改善適合性を与え得る。様々な物質が、本発明の潤滑される容器およびコンベヤーについて用いられる安定な分散体またはミクロエマルションの滑剤を製造するためにおよび本発明の方法を行うために用いられ得る。これらの物質は、単相の親水性もしくは親油性滑剤または二相もしくは多相の滑剤であり得る。これらの滑剤物質は、油または水性／親水性液体として、本発明の滑剤組成物中に与えられ得る。親油性滑剤は、様々な天然の非水性の親油性滑剤、石油系滑剤、合成の油およびグリースを含有し得る。天然滑剤の例は、種子、植物体、果実および動物組織から得られるところの植物油、脂肪油、動物脂肪、等を包含する。石油系滑剤の例は、様々な粘度を有する鉱油、石油蒸留物、および石油製品を包含する。
【００２３】
合成親油性物質の例は、合成の炭化水素、シリコーン油およびシリコーン界面活性剤のようなシリコーン、ペルフルオロアルキルポリエーテル（ＰＦＰＥ）、クロロトリフルオロエチレンおよびフッ素化界面活性剤のようなフッ素含有化合物、有機エステル、高分子量アルコール、カルボン酸、ホスフェートエステル、ポリフェニルエーテル、ポリプロピレングリコール、オキシポリプロピレングリコールのような非水溶性ポリ（アルキレングリコール）、等を包含する。
【００２４】
有用な固体滑剤の例は、二硫化モリブデン、窒化ホウ素、グラファイト、シリカ粒子、シリコーンガムおよび粒子、ポリテトラフルオロエチレン（ＰＴＦＥ，テフロン）、フルオロエチレン−プロピレンコポリマー（ＦＥＰ）、ペルフルオロアルコキシ樹脂（ＰＦＡ）、エチレン−クロロトリフルオロエチレン交互コポリマー（ＥＣＴＦＥ）、ポリ（ビニリデンフルオライド）（ＰＶＤＦ）、等を包含する。滑剤組成物は、滑剤組成物の重量を基準として有効量の、水系洗浄剤で除去可能な固体滑剤を含有し得る。滑剤組成物はまた、実質的に非水性の液体中の懸濁液として固体滑剤を含有し得る。かかる状況において、固体滑剤の量は、組成物の重量を基準として約０．０１ないし７０重量パーセント好ましくは０．０５ないし５０重量パーセントであり得る。
【００２５】
有用な滑剤の特定例は、オレイン酸、トウモロコシ油、「Ｂａｃｃｈｕｓ」商標下で販売されているところのＶｕｌｃａｎ Ｏｉｌ ａｎｄ Ｃｈｅｍｉｃａｌ Ｐｒｏｄｕｃｔｓから入手できる鉱油、ＤｕＰｏｎｔ Ｃｈｅｍｉｃａｌｓから商標「Ｋｒｙｔｏｘ」下で入手できるフッ素化油およびフッ素化グリース、ＤｕＰｏｎｔ Ｃｈｅｍｉｃａｌｓから商標「Ｚｏｎｙｌ」下で入手できるフッ素化界面活性剤を包含する。ＳＦ９６−５およびＳＦ １１４７のようなＧｅｎｅｒａｌ Ｅｌｅｃｔｒｉｃ Ｓｉｌｉｃｏｎｅｓから入手できるシロキサン流体、並びにＳｙｎｃｏ Ｃｈｅｍｉｃａｌから商標「Ｓｕｐｅｒ Ｌｕｂｅ」下で入手できる合成油およびＰＴＦＥとのそれらの混合物もまた有用である。また、ナノＦＬＯＮ Ｍ０２０ＴＭ、ＦｌｕｏｒｏＳＬＩＰＴＭおよびＮｅｐｔｕｎｅＴＭ５０３１のようなＳｈａｍｒｏｃｋからの高性能ＰＴＦＥ滑剤製品。シリコーンエマルションは、しばしば、分散体の適切な界面張力および粒子サイズを維持し得る界面活性剤物質を用いて安定化される。典型的界面活性剤は非イオン性、カチオン性およびアニオン性界面活性剤であり、そしてシリコーン分散体物質の製造は慣用である。普通の入手できる商業用シリコーン油分散体は、典型的には、クリーム状またはせいぜい半透明な液状組成物である。
【００２６】
様々な分散されたシリコーン物質が滑剤組成物において用いられ得、しかしてそれらはシリコーンエマルション（メチル（ジメチル）、より高級のアルキルおよびアリールシリコーン、クロロシランのような官能化シリコーン、アミノ−、メトキシ−、エトキシ−およびビニル−置換シロキサン、並びにシラノールから形成されたエマルションのような）を包含する。適当なシリコーンエマルションは、Ｅ２１７５高粘度ポリジメチルシロキサン（Ｌａｍｂｅｎｔ Ｔｅｃｈｎｏｌｏｇｉｅｓ， Ｉｎｃ．から商業的に入手できる６０％シロキサンエマルション）、Ｅ２１４０−ＦＧ食品等級中粘度ポリジメチルシロキサン（Ｌａｍｂｅｎｔ Ｔｅｃｈｎｏｌｏｇｉｅｓ， Ｉｎｃ．から商業的に入手できる３５％シロキサンエマルション）、ＨＶ４９０高分子量ヒドロキシ末端ジメチルシリコーン（Ｄｏｗ Ｃｏｍｉｎｇ Ｃｏｒｐｏｒａｔｉｏｎから商業的に入手できるアニオン性３０〜６０％シロキサンエマルション）、ＳＭ２１３５ポリジメチルシロキサン（ＧＥ Ｓｉｌｉｃｏｎｅｓから商業的に入手できる非イオン性５０％シロキサンエマルション）およびＳＭ２１６７ポリジメチルシロキサン（ＧＥ Ｓｉｌｉｃｏｎｅｓから商業的に入手できるカチオン性５０％シロキサンエマルション）を包含する。他の水混和性シリコーン物質は、ＴＯＳＰＥＡＲＬＴＭシリーズ（Ｔｏｓｈｉｂａ Ｓｉｌｉｃｏｎｅ Ｃｏ． Ｌｔｄ．から商業的に入手できる）のような微細シリコーン粉末；並びにＳＷＰ３０アニオン性シリコーン界面活性剤、ＷＡＸＷＳ−Ｐ非イオン性シリコーン界面活性剤、ＱＵＡＴＱ−４００Ｍカチオン性シリコーン界面活性剤および７０３特殊シリコーン界面活性剤（すべてＬａｍｂｅｎｔ Ｔｅｃｈｎｏｌｏｇｉｅｓ， Ｉｎｃ．から商業的に入手できる）のようなシリコーン界面活性剤を包含する。好ましいシリコーンエマルションは、典型的には、約２０ｗｔ％から約８０ｗｔ％の水を含有する。或るシリコーン物質（たとえば、非水溶性シリコーン流体および非水分散性シリコーン粉末）もまた、適当な乳化剤（たとえば、非イオン性、アニオン性またはカチオン性乳化剤）と組み合わせられる場合、滑剤において用いられ得る。プラスチック容器（たとえば、ＰＥＴ飲料ボトル）を伴う適用について、プラスチック容器において環境応力亀裂を促進する乳化剤または他の界面活性剤の使用を避けるよう、注意が払われるべきである。ポリジメチルシロキサンエマルションは、好ましいシリコーン物質である。好ましくは、滑剤組成物は、供給業者から提供される物質中に組み込まれ得るものは別として、実質的に界面活性剤不含である。これらの界面活性剤物質は、最終ミクロエマルション滑剤処方物を形成するために用いられるシリコーンエマルション生成物を形成させるために、シリコーン化合物を十分に乳化するために必要とされる。
【００２７】
様々な親水性の潤滑性物質が、滑剤組成物においてまたは本明細書に開示されたように別の具合に用いられ得、しかしてそれらはポリオール（たとえば、グリセロール、グリセリン、ソルビトール、グルコース、アラビタールおよびプロピレングリコール）、ポリアルキレングリコール（たとえば、Ｕｎｉｏｎ Ｃａｒｂｉｄｅ Ｃｏｒｐ．から商業的に入手できるＣＡＲＢＯＷＡＸＴＭシリーズのポリエチレングリコールおよびメトキシポリエチレングリコール）、エチレンおよびプロピレンオキシドの線状コポリマー（たとえば、Ｕｎｉｏｎ Ｃａｒｂｉｄｅ Ｃｏｒｐ．から商業的に入手できるＵＣＯＮＴＭ５０−ＨＢ−１００水溶性エチレンオキシドおよびプロピレンオキシドコポリマー）、並びにソルビタンエステル（ＩＣＩ Ｓｕｒｆａｃｔａｎｔｓから商業的に入手できるＴＷＥＥＮＴＭシリーズ２０、４０、６０、８０および８５ポリオキシエチレンソルビタンエステル並びにＳＰＡＮＴＭシリーズ２０、８０、８３および８５ソルビタンエステル）のようなヒドロキシ含有化合物を包含する。他の適当な親水性の潤滑性物質は、ホスフェートエステル、アミンおよびそれらの誘導体、並びに当業者によく知られている他の商業的に入手できる親水性の潤滑性物質、並びにそれらの混合物を包含する。上記の親水性の潤滑性物質の誘導体（たとえば、部分エステルまたはエトキシル化物）もまた用いられ得る。プラスチック容器を伴う適用について、プラスチック容器において環境応力亀裂を促進し得る親水性の潤滑性物質の使用を避けるよう、注意が払われるべきである。好ましくは、親水性の潤滑性物質は、比重が水中のグリセロールの９６ｗｔ％溶液について１．２５であるグリセロールすなわちグリセリンのようなポリオールである。親水性相は、組成物において用いられる物質からまたは滑剤を脱イオン水もしくは軟化水のような適当な水とブレンドすることを通じて得られる割合の水を含有し得る。
【００２８】
本発明の水性液状滑剤組成物は、混和性共溶媒を含み得る。好ましい混和性共溶媒は、メタノール、エタノール、ｎ−プロパノール、イソプロパノール、ｎ−ブタノール、第３級ブタノール、ペンタノール、イソペンタノール、ネオペンタノール、ヘキサノール、３−エチルブタノール、および様々な位置異性体の他のＣ３〜Ｃ８アルコール、並びにそれらの混合物を含めて、アルコールを包含する。更に、混和性で液状のジオールおよびトリオールが用いられ得、しかしてそれらはエチレングリコール、プロピレングリコール、グリセリン（グリセロール）、ブチレングリコール、それらのメチルエーテル、それらのオリゴマー、等を包含する。
【００２９】
シリコーン物質、親水性滑剤および随意的な水または親水性希釈剤についての好ましい量は、約０．０５ないし約２０ｗｔ％のシリコーン物質（シリコーン物質がたとえばシリコーンエマルションである場合に存在し得るいかなる水または他の親水性希釈剤を除いて）、約１０ないし約９９．９５ｗｔ％の親水性滑剤および０ないし約８９．９５ｗｔ％の水または親水性希釈剤である。一層好ましくは、滑剤組成物は、約０．１ないし約８ｗｔ％のシリコーン物質、約２０ないし約９０ｗｔ％の親水性滑剤および約２ないし約７９．９ｗｔ％の水または親水性希釈剤を含有する。最も好ましくは、滑剤組成物は、約０．２ないし約４ｗｔ％のシリコーン物質、約３０ないし約７５ｗｔ％の親水性滑剤および２１ないし約６９．８ｗｔ％の水または親水性希釈剤を含有する。
【００３０】
シリコーン滑剤は、清浄モード（洗浄状態）において水分散可能であり、そして所望される場合水または水性洗浄剤でもって容器および／またはコンベヤーから容易に除去され得る。水が滑剤組成物において用いられる場合、好ましくはそれは脱イオン水である。他の適当な親水性希釈剤は、イソプロピルアルコールのようなアルコールを包含する。プラスチック容器を伴う適用について、プラスチック容器において環境応力亀裂を促進し得る物質を含有する水または親水性希釈剤の使用を避けるよう、注意が払われるべきである。
【００３１】
多工程の潤滑方法は、用いられ得る。たとえば、容器および／またはコンベヤーを安定な分散されたまたはミクロエマルションの滑剤で処理する一つの段階、並びに実質的に非水性の滑剤または水性滑剤のような同様なまたは異なるタイプの滑剤で処理する別の段階が用いられ得る。これは、いかなる特定の順序にも限定されない。いかなる所望される実質的に非水性の滑剤も、第１または第２段階において用いられ得る。滑剤に加えて、他の成分は、所望性質を付与するために、滑剤と共に含められ得る。たとえば、抗微生物剤、着色剤、泡止め剤もしくは起泡剤、ＰＥＴ応力亀裂抑制剤、粘度調整剤、摩擦調整剤、摩耗防止剤、酸化防止剤、錆止め剤、極圧剤、洗剤、分散剤、物質および／または界面活性剤は、各々所望結果をもたらすのに有効な量にて用いられ得る。有用な摩耗防止剤および極圧剤の例は、亜鉛ジアルキルジチオホスフェート、トリクレジルホスフェート、並びにアルキルおよびアリールジスルフィドおよびポリスルフィドを包含する。摩耗防止剤および／または極圧剤は、所望結果を与える量にて用いられる。この量は、組成物の総重量を基準として０から約２０重量パーセント好ましくは約１ないし約５重量パーセントであり得る。有用な洗剤および分散剤の例は、アルキルベンゼンスルホン酸、アルキルフェノール、カルボン酸、アルキルホスホン酸、並びにそれらのカルシウム、ナトリウムおよびマグネシウム塩、ポリブテニルコハク酸誘導体、シリコーン界面活性剤、フッ素化界面活性剤、並びに油可溶化脂肪族炭化水素鎖に結合された極性基を含有する分子を包含する。洗剤および／または分散剤は、所望結果を与える量にて用いられる。この量は、個々の成分について、組成物の総重量を基準として０から約３０好ましくは約０．５から約２０重量パーセントの範囲にあり得る。有用な抗微生物剤は、消毒剤、防腐剤および保存剤を包含する。有用な抗微生物剤の非限定的例は、ハロおよびニトロフェノール並びに置換ビスフェノール（４−ヘキシルレゾルシノール、２−ベンジル−４−クロロフェノールおよび２，４，４′−トリクロロ−２′−ヒドロキシジフェニルエーテルのような）を含めてフェノール、デヒドロ酢酸、ペルオキシカルボン酸、ペルオキシ酢酸、メチルｐ−ヒドロキシ安息香酸のような有機および無機酸並びにそれらのエステルおよび塩、第４級アンモニウム化合物のようなカチオン性薬剤、グルタルアルデヒドのようなアルデヒド、アクリジン、トリフェニルメタン染料およびキノンのような抗微生物性染料、並びにヨウ素を含めてハロゲンおよび塩素化合物を包含する。抗微生物剤は、所望の抗微生物性を与えるのに十分な量にて用いられ得る。たとえば、組成物の総重量を基準として０から約２０重量パーセント好ましくは約０．５から約１０重量パーセントの抗微生物剤が用いられ得る。有用な泡止め剤の例は、メチルシリコーンポリマーを包含する。有用な起泡剤の非限定的例は、非イオン性、アニオン性、カチオン性および両性化合物のような界面活性剤を包含する。これらの成分は、所望結果を与える量にて用いられ得る。
【００３２】
容器により、物質が入れられているもしくは入れられて運ばれているまたは入れられるもしくは入れられて運ばれるいかなる入れ物をも意味される。たとえば、飲料または食料容器は、普通に用いられる容器である。飲料は、飲むのに適したいかなる液体をもたとえばフルーツジュース、ソフトドリンク、水、ミルク、ワイン、人工甘味飲料、スポーツドリンク、等を包含する。滑剤は、特に食料または飲料容器と共に用いられる場合、一般に無毒でかつ生物学的に容認され得るべきである。
【００３３】
本発明は、以前の（シリコーンエマルション）水性滑剤と比較して有利である。滑剤は清澄であり、また取り扱うのがおよび必要とされる場合希釈するのが容易である。清澄滑剤は、相安定性である。活性物質は実質的に分離せず、ノズルの詰まりおよび不良な製品外観を防ぐ。薄い被膜での潤滑態様において、インライン水希釈が実質的になされない滑剤は、多量の水が用いられない故、低減水含有率、ＰＥＴとの良好な適合性、優れた潤滑性、低コストを備え、またより乾いた作業環境の使用を可能にする。更に、本発明は作業環境における微生物汚染の量を低減し、何故なら微生物は、一般に、普通に用いられる水性滑剤からのもののような水性環境においてはるかに速く成長するからである。
【００３４】
滑剤は、容器と接触するようになるコンベヤーシステム表面、潤滑性を必要とする容器表面、またはそれらの両方に施用され得る。容器を支持するコンベヤーの表面は、織物、金属、プラスチック、エラストマー、複合材料、またはこれらの材料の混合物を含み得る。容器分野において用いられるいかなるタイプのコンベヤーシステムも、本発明に従って処理され得る。
【００３５】
同様に、容器と接触するコンベヤーの部分のみが、処理されればよい。滑剤は、その有効寿命を通して容器上にとどまる永続被膜、または最終容器上に存在しない半永続被膜であり得る。
【００３６】
滑剤組成物は、下記に記載されたショートトラックコンベヤー試験を用いて評価される場合、好ましくは約０．１４未満一層好ましくは約０．１未満である摩擦係数（ＣＯＦ）を有する。様々な種類のコンベヤーおよびコンベヤーパーツが、滑剤組成物で被覆され得る。容器を支持するまたは案内もしくは移動するかつかくして好ましくは滑剤組成物で被覆されるコンベヤーのパーツは、織物、金属、プラスチック、複合材料またはこれらの材料の組合わせから作られた表面を有するベルト、チェーン、ゲート、シュート、センサーおよびランプ（「坂路」）を包含する。
【００３７】
滑剤組成物は、施用時に液体であり得る。好ましくは、滑剤組成物は、ポンプ供給されそしてコンベヤーまたは容器に容易に施用されるのを可能にしかつコンベヤーが動いていようがいまいと速い膜形成を容易にする粘度を有する液体である。滑剤組成物は、静止している時に比較的高い粘度（たとえば、非したたり挙動）そして容器の移動または滑剤組成物のポンプ供給、吹付けもしくは刷毛塗りによりもたらされるもののような剪断応力に付される時にはるかに低い粘度により現れる剪断減粘または他の疑似塑性挙動を示すように処方され得る。この挙動は、たとえば、適切なタイプおよび量のチキソトロープ充填剤（たとえば、処理されたまたは未処理のヒュームドシリカ）または他のレオロジー調整剤を滑剤組成物中に含めることによりもたらされ得る。滑剤被膜は、連続的または間欠的態様にて施用され得る。好ましくは、滑剤被膜は、施用される滑剤組成物の量を最小にするために、間欠的態様にて施用される。たとえば、滑剤組成物は、コンベヤーの少なくとも１回の完全回転が行われる期間施用され得る。滑剤組成物の施用は、次いである期間（たとえば、何分または何時間）停止されそして次いで更なる期間（たとえば、１回またはそれ以上の更なるコンベヤー回転）再開され得る。滑剤被膜は、所望の潤滑度を与えるのに十分に厚くかつ経済的操作を可能にするのにおよびしずくの形成を阻むのに十分に薄くあるべきである。滑剤被膜の厚さは、好ましくは少なくとも約０．０００１ｍｍ一層好ましくは約０．００１ないし約２ｍｍ最も好ましくは約０．００５ないし約０．５ｍｍに維持される。
【００３８】
滑剤は、本明細書の背景の項目において挙げられたものを含めて、いかなるタイプの容器をも処理するために用いられ得る。たとえば、ガラスまたはプラスチック容器（ポリエチレンテレフタレート容器、ポリマー積層品を含めて）、並びにアルミニウム缶のような金属容器、紙、処理紙、被覆紙、ポリマー積層品、セラミックおよび複合材料は処理され得る。
【００３９】
処方物の次の例は、本発明の概念を例示しそして最良の態様を与える。
【００４０】
例１〜３
【００４１】
【表１】
2004518013.tif 000002
【００４２】
滑剤の清澄な変型が、約０．６５ないし０．９３ミクロンの初期粒子サイズを有する曇ったシリコーンエマルションから、グリセリン対水の比率が約１．３６の場合得られた、ということを上記の例は示した。
【００４３】
例４〜１３
【００４４】
【表２】
2004518013.tif 000003
【００４５】
１．３２ないし１．５５のグリセリン対水の比率において、０．６５ないし０．９３ミクロンの粒子サイズを有する初期に曇っているエマルションであるシリコーンエマルションＥ２１７５を含有する滑剤が清澄な液状ミクロエマルションになった、ということを上記の例は示した。水およびグリセリンの関数としてのこの物質の清澄度が、図１に示されている。
【００４６】
例１４〜２３
【００４７】
【表３】
2004518013.tif 000004
【００４８】
１．１８ないし１．５５のグリセリン対水の比率において、初期に不透明なシリコーンエマルションＥ２１４０ＦＧを含有する滑剤が清澄なミクロエマルションの液体になった、ということを上記の例は示した。水とグリセリンの比率の関数としてのこの物質の清澄度が、図２に示されている。
例：  ショートトラック試験でのＣＯＦ測定
処方物：  グリセリン（９６％）      ５７．９３ｇ
Ｌａｍｂｅｎｔ Ｅ２１７５（６０％）     １．５４ｇ
脱イオン水                ４０．５３ｇ
結果：  プラスチック表面の潤滑でのＰＥＴボトルについてのＣＯＦ＝０．７９
この清澄滑剤は十分な潤滑性を有していた、ということをこの例は示した。一般に、現在の商業的に入手できる水性滑剤について測定されたＣＯＦは、約０．１ないし０．１４である。
【００４９】
摩擦係数（ＣＯＦ）は、ショートトラックコンベヤーシステムにて以下のように測定された。
【００５０】
滑剤の潤滑性の定量が、ショートトラックコンベヤーシステムにて測定された。コンベヤーは、Ｒｅｘｎｏｒｄからの２枚のベルトを備えていた。ベルトは、幅３．２５″および長さ２０ｆｔのＲｅｘｎｏｒｄ ＬＦ（ポリアセタール）熱可塑性プラスチックベルトであった。１０ないし２０ｍｌの滑剤を、ボトル洗浄ブラシでもってコンベヤー表面に均一に施用した。コンベヤーシステムを、６０〜１００ｆｔ／ｍｉｎの速度にて運転した。飲料が満たされた６本の２ＬのＰＥＴボトルを、１６．１５ｋｇの総重量でもって、トラック上のラックに積み重ねた。ラックを、針金によりヒズミゲージにつないだ。ベルトが移動するにつれて、針金に対するラックの引張り作用により、ヒズミゲージに力が加えられた。コンピューターにより、引張り強さが記録された。摩擦係数（ＣＯＦ）を、測定された力およびボトルの質量に基づいて算出し、そしてそれを運転の始めから終わりまでについて平均した。
【００５１】
例２４〜２５
【００５２】
【表４】
2004518013.tif 000005
【００５３】
グリセリン対水の適正な比率でもって、不透明シリコーンエマルションＥ２１４０ＦＧまたはＥ２１７５を含有する曇った滑剤が清澄な液体に転換された、ということを例２４および２５は示した。
【００５４】
上記の明細な記載、例およびデータは、本発明の組成物の製造および使用の完全な記載を与える。本発明の多くの具体的態様が本発明の精神および範囲から逸脱することなくなされ得るので、本発明は請求の範囲に存する。
【図１】
2004518013.tif 000006
【図２】
2004518013.tif 000007
【国際公開パンフレット】
2004518013.tif 000008
2004518013.tif 000009
2004518013.tif 000010
2004518013.tif 000011
2004518013.tif 000012
2004518013.tif 000013
2004518013.tif 000014
2004518013.tif 000015
2004518013.tif 000016
2004518013.tif 000017
2004518013.tif 000018
2004518013.tif 000019
2004518013.tif 000020
2004518013.tif 000021
2004518013.tif 000022
2004518013.tif 000023
2004518013.tif 000024
2004518013.tif 000025
2004518013.tif 000026
2004518013.tif 000027
2004518013.tif 000028
2004518013.tif 000029
2004518013.tif 000030
2004518013.tif 000031
2004518013.tif 000032
2004518013.tif 000033
2004518013.tif 000034
2004518013.tif 000035
2004518013.tif 000036
2004518013.tif 000037
2004518013.tif 000038
2004518013.tif 000039
2004518013.tif 000040
【国際公開パンフレット（コレクトバージョン）】
2004518013.tif 000041
【国際公開パンフレット（コレクトバージョン）】
2004518013.tif 000042
【国際調査報告】
2004518013.tif 000043
2004518013.tif 000044
2004518013.tif 000045
2004518013.tif 000046
2004518013.tif 000047